СТАЛЬ
STEEL

Изобретение относится к области металлургии, в частности к составам сталей, которые могут быть использованы для изготовления отливок сложных конфигураций.
Известна сталь, содержащая, мас.%: углерод 0,1-0,19; кремний 0,2-0,42; марганец 0,35-0,75; ванадий 0,04-0,15; азот 0,008-0,03; кальций 0,001-0,009; алюминий 0,01-0,03; железо остальное [1]. Жидкотекучесть такой стали составляет 220-260 мм.
Задача изобретения состоит в повышении жидкотекучести стали.
Технический результат достигается тем, что сталь, содержащая углерод, кремний, марганец, ванадий, азот, кальций, алюминий, железо, дополнительно включает фосфор и бор при следующем соотношении компонентов, мас.%: углерод 0,1-0,15; кремний 0,2-0,3; марганец 0,4-0,7; ванадий 0,1-0,2; азот 0,02-0,03; кальций 0,006-0,01; алюминий 0,04-0,06; фосфор 0,1-0,15; бор 0,4-0,5; железо остальное.
В таблице приведены составы стали.
Таблица
Компоненты
Состав, мас.%:
1
2
3
Углерод
0,15
0,12
0,1
Кремний
0,3
0,25
0,2
Марганец
0,4
0,55
0,7
Ванадий
0,2
0,15
0,1
Азот
0,02
0,025
0,03
Кальций
0,006
0,008
0,01
Продолжение таблицы
Компоненты
Состав, мас.%:
1
2
3
Алюминий
0,04
0,05
0,06
Фосфор
0,15
0,12
0,1
Бор
0,5
0,45
0,4
Железо
остальное
остальное
остальное
Жидкотекучесть, мм
270-280
270-280
270-280
В составе стали компоненты проявляют себя следующим образом. Бор стабилизирует карбиды. Кальций и алюминий выполняют функцию раскислителей. Фосфор образует легкоплавкую эвтектику, повышает механические свойства стали. В химически связанном состоянии с алюминием и ванадием азот, образуя нитриды, становится легирующим элементом, улучшающим структуру и механические свойства стали.
Сталь может быть выплавлена мартеновским способом Исходный материал для выплавки стали - передельный чугун и стальной лом. Термическая обработка стали включает закалку при температуре 850°С в масло и отпуск при температуре 530°С.
Источники информации
1. SU 973658, С22С 38/12, 1982.